(57)【要約】【課題】  本発明は、外観、柔軟性、緩衝性及び断熱性に優れたポリプロピレン系樹脂発泡体及びその製造方法を提供する。【解決手段】  本発明のポリプロピレン系樹脂発泡体の製造方法は、メルトフローレイトが０．２〜５ｇ／１０分であるポリプロピレン系樹脂１００重量部及びメルトフローレイトが０．２〜５ｇ／１０分のエチレン−プロピレン−ジエン共重合体エラストマー１０〜１００重量部を含有する熱可塑性樹脂組成物を押出機に供給して発泡剤の存在下にて溶融混練して押出機から押出発泡させることを特徴とする。【選択図】  なし【特許請求の範囲】
【請求項１】
メルトフローレイトが０．２〜５ｇ／１０分であるポリプロピレン系樹脂１００重量部及びメルトフローレイトが０．２〜５ｇ／１０分のエチレン−プロピレン−ジエン共重合体エラストマー１０〜１００重量部を含有する熱可塑性樹脂組成物を押出機に供給して発泡剤の存在下にて溶融混練して押出機から押出発泡させることを特徴とするポリプロピレン系樹脂発泡体の製造方法。
【請求項２】
エチレン−プロピレン−ジエン共重合体エラストマーが、動的架橋されたエチレン−プロピレン−ジエン共重合体エラストマーであることを特徴とする請求項１に記載のポリプロピレン系樹脂発泡体の製造方法。
【請求項３】
エチレン−プロピレン−ジエン共重合体エラストマーのメルトフローレイトとポリプロピレン系樹脂のメルトフローレイトの比（エチレン−プロピレン−ジエン共重合体エラストマーのメルトフローレイト／ポリプロピレン系樹脂のメルトフローレイト）が０．５〜１０であることを特徴とする請求項１又は請求項２に記載のポリプロピレン系樹脂発泡体の製造方法。
【請求項４】
発泡剤が二酸化炭素であることを特徴とする請求項１に記載のポリプロピレン系樹脂発泡体の製造方法。
【請求項５】
請求項１乃至請求項４の何れか１項に記載のポリプロピレン系樹脂発泡体の製造方法によって製造されたポリプロピレン系樹脂発泡体であって、平均気泡径が０．０１〜０．１５ｍｍで且つ見掛け密度が２０〜１００ｋｇ／ｍ3であることを特徴とするポリプロピレン系樹脂発泡体。
【発明の詳細な説明】
【技術分野】
【０００１】
本発明は、ポリプピレン系樹脂発泡体及びその製造方法に関する。
【背景技術】
【０００２】
従来から、ポリプロピレン系樹脂発泡体は、高強度で柔軟性に優れていることら、緩衝材、包装材、パッキング材として広く用いられている。このようなポリプロピレン系樹脂発泡体を製造するためのポリオレフィン系樹脂発泡体用組成物として、特許文献１，２には、ポリオレフィン系樹脂とゴムおよび／または熱可塑性オレフィン系エラストマーからなるポリマー成分と、パウダー粒子を含むポリオレフィン系樹脂発泡体用組成物であって、溶融張力又は伸長粘度が所定範囲内にあるポリオレフィン系樹脂発泡体用組成物が提案されている。
【０００３】
しかしながら、上記ポリオレフィン系樹脂発泡体用組成物を用いて得られたポリプロピレン系樹脂発泡体は、厚みが厚くてクッション性に優れているものの、発泡体の気泡を微細にするために多量のパウダー粒子を用いているために破泡が多数、発生し、発泡体の表面にムラや皺が生じて外観が低下し、更に、混練性に優れた二軸押出機などで予め混練しておく必要があり、生産性が悪いといった問題点を有していた。
【０００４】
【特許文献１】特開２００４−２５０５２９号公報
【特許文献２】特開２００５−  ６８２０３号公報
【発明の開示】
【発明が解決しようとする課題】
【０００５】
本発明は、外観、柔軟性、緩衝性及び断熱性に優れたポリプロピレン系樹脂発泡体及びその製造方法を提供する。
【課題を解決するための手段】
【０００６】
本発明のポリプロピレン系樹脂発泡体の製造方法は、メルトフローレイトが０．２〜５ｇ／１０分であるポリプロピレン系樹脂１００重量部及びメルトフローレイトが０．２〜５ｇ／１０分のエチレン−プロピレン−ジエン共重合体エラストマー１０〜１００重量部を含有する熱可塑性樹脂組成物を押出機に供給して発泡剤の存在下にて溶融混練して押出機から押出発泡させることを特徴とする。
【０００７】
先ず、ポリプロピレン系樹脂及びエチレン−プロピレン−ジエン共重合体エラストマーを含有する熱可塑性樹脂組成物について説明する。この熱可塑性樹脂組成物を構成するポリプロピレン系樹脂としては、メルトフローレイトが０．２〜５ｇ／１０分であれば、特に限定されず、ホモポリプロピレン、プロピレンと他のオレフィンとの共重合体などが挙げられ、プロピレンと他のオレフィンとの共重合体が好ましい。このプロピレンと他のオレフィンとの共重合体は、ランダム共重合体又はブロック共重合体の何れであってもよいが、耐熱性に優れていることから、ブロック共重合体が好ましい。
【０００８】
なお、プロピレンと共重合する他のオレフィンとしては、例えば、エチレンの他に、１−ブテン、１−ペンテン、４−メチル−１−ペンテン、１−ヘキセン、１−オクテン、１−ノネン、１−デセンなどの炭素数が４〜１０であるα−オレフィンが挙げられる。
【０００９】
又、ポリプロピレン系樹脂としては、上述の樹脂の他に、電子線架橋などにより分子構造中に自由末端長鎖分岐を有している高溶融張力ポリプロピレン（ＨＭＳ−ＰＰ）であってもよく、この高溶融張力ポリプロピレンは、特許第２５２１３８８号公報や特開２００１−２２６５１０号公報にて開示されている。なお、高溶融張力ポリプロピレンは、サンアロマー社から商品名「Ｐｒｏ−ｆａｘＰＦ−８１４」として、日本ポリプロ社から商品名「ニューフォーマーＦＢ５１００」として市販されている。
【００１０】
そして、ポリプロピレン系樹脂のメルトフローレイト（ＭＦＲ）は、低いと、押出機の負荷が大きくなって生産性が低下し、或いは、熱可塑性樹脂組成物が金型内を円滑に流れることができなくなって、得られるポリプロピレン系樹脂発泡体の表面にムラが発生して外観が低下する一方、高いと、金型内において内部発泡が生じて破泡が急激に生じ、発泡性が低下し、得られる発泡体の外観も低下するので、０．２〜５ｇ／１０分に限定され、０．２５〜４ｇ／１０分が好ましく、０．３〜３ｇ／１０分がより好ましい。
【００１１】
なお、ポリプロピレン系樹脂のメルトフローレイトは、ＪＩＳ  Ｋ７２１０：１９９９のＢ法に準拠して、試験温度２３０℃、試験荷重２１．１８Ｎにて測定されたものをいう。
【００１２】
ここで、ポリプロピレン系樹脂は二種以上を混合して用いられてもよく、この場合、ポリプロピレン系樹脂のメルトフローレイトは、下記の要領で算出されたものをいう。
【００１３】
ポリプロピレン系樹脂がｎ種類のポリプロピレン系樹脂の混合物であるとした場合、ポリプロピレン系樹脂１のメルトフローレイトをＭＦＲ1、ポリプロピレン系樹脂２のメルトフローレイトをＭＦＲ2、・・・ポリプロピレン系樹脂ｎのメルトフローレイトをＭＦＲｎとすると共に、ポリプロピレン系樹脂中におけるポリプロピレン系樹脂１の含有割合をC1、ポリプロピレン系樹脂２の含有割合をC2・・・ポリプロピレン系樹脂ｎの含有割合をCnとする。なお、ポリプロピレン系樹脂ｎの含有割合は、ポリプロピレン系樹脂ｎの重量をポリプロピレン系樹脂全体の重量で除したものとする。
【００１４】
そして、ポリプロピレン系樹脂のメルトフローレイトは、下記式によって算出されたものをいう。
ポリプロピレン系樹脂のメルトフローレイト（ｇ／１０分）
＝（ＭＦＲ1）C1×（ＭＦＲ2）C2×・・・×（ＭＦＲn）Cn
【００１５】
更に、上記熱可塑性樹脂組成物には、エチレン−プロピレン−ジエン共重合体エラストマーが含有されている。このエチレン−プロピレン−ジエン共重合体エラストマーは、ハードセグメントにポリプロピレンやポリエチレンなどのポリオレフィン系樹脂を用い、ソフトセグメントにエチレン−プロピレン−ジエン共重合体ゴム（ＥＰＤＭ）を用いて混合したものであり、ポリオレフィン系エラストマーに分類される。
【００１６】
なお、エチレン−プロピレン−ジエン共重合体ゴムを構成するジエン成分としては、例えば、エチリデンノルボルネン、１，４−ヘキサジエン、ジシクロペンタジエンなどが挙げられる。
【００１７】
上記エチレン−プロピレン−ジエン共重合体エラストマーは、結晶性が低いことから、結晶性の高いポリプロピレン系樹脂における溶融粘度の温度依存性を緩和して、熱可塑性樹脂組成物の発泡適正温度領域を広げる作用を奏し、熱可塑性樹脂組成物の発泡性を向上させている。特に、エチレン−プロピレン−ジエン共重合体エラストマーは、ソフトセグメントのエチレン−プロピレン−ジエン共重合体ゴムに第三成分としてジエン成分を含有しており、このジエン成分はポリプロピレン系樹脂の結晶化をより効果的に抑制し、熱可塑性樹脂組成物の発泡性の向上に寄与している。
【００１８】
そして、エチレン−プロピレン−ジエン共重合体エラストマーには、（１）ハードセグメントとなるモノマーと、ソフトセグメントとなるモノマーの重合を多段階で行い、重合反応容器内において製造される重合タイプのエチレン−プロピレン−ジエン共重合体エラストマー、（２）バンバリーミキサーや二軸押出機などの混練機を用いてハードセグメントとなるポリオレフィン系樹脂と、ソフトセグメントとなるエチレン−プロピレン−ジエン共重合体ゴム（ＥＰＤＭ）とを物理的に分散させて製造されたブレンドタイプのエチレン−プロピレン−ジエン共重合体エラストマー、（３）バンバリーミキサーや二軸押出機などの混練機を用いてハードセグメントとなるポリオレフィン系樹脂と、ソフトセグメントとなるエチレン−プロピレン−ジエン共重合体ゴム（ＥＰＤＭ）とを物理的に分散させると同時に、エチレン−プロピレン−ジエン共重合体ゴム（ＥＰＤＭ）を架橋剤によって動的架橋させて製造される動的架橋されたエチレン−プロピレン−ジエン共重合体エラストマーが挙げられ、動的架橋されたエチレン−プロピレン−ジエン共重合体エラストマーが好ましい。
【００１９】
上記エチレン−プロピレン−ジエン共重合体エラストマーの中でも、動的架橋されたエチレン−プロピレン−ジエン共重合体エラストマーは、そのハードセグメントであるポリオレフィン系樹脂のマトリックス中に、ソフトセグメントであるエチレン−プロピレン−ジエン共重合体ゴム（ＥＰＤＭ）が粒子状に微分散してなる海島構造を有しており、熱可塑性樹脂組成物を構成しているポリプロピレン系樹脂に対して優れた分散性を有している。
【００２０】
従って、動的架橋されたエチレン−プロピレン−ジエン共重合体エラストマーは、ゴム的性質に優れていると共に、ポリプロピレン系樹脂の耐熱性を損なうことがなく、よって、動的架橋されたエチレン−プロピレン−ジエン共重合体エラストマーを用いることによって、熱可塑性樹脂組成物に優れた発泡性を付与し、高強度にして低圧縮永久歪みを有するポリプロピレン系樹脂発泡体を得ることができる。
【００２１】
エチレン−プロピレン−ジエン共重合体エラストマーのメルトフローレイト（ＭＦＲ）は、低いと、押出機の負荷が大きくなって生産性が低下し、或いは、熱可塑性樹脂組成物が金型内を円滑に流れることができなくなって、得られるポリプロピレン系樹脂発泡体の表面にムラが発生して外観が低下する一方、高いと、金型内において内部発泡が生じて破泡が急激に生じて発泡性が低下し、得られる発泡体の外観や機械的強度が低下するので、０．２〜５ｇ／１０分に限定され、０．２５〜４ｇ／１０分が好ましく、０．３〜３．１ｇ／１０分がより好ましい。なお、エチレン−プロピレン−ジエン共重合体エラストマーのメルトフローレイトは、ＪＩＳ  Ｋ７２１０：１９９９のＢ法に準拠して、試験温度２３０℃、試験荷重２１．１８Ｎにて測定されたものをいう。
【００２２】
ここで、エチレン−プロピレン−ジエン共重合体エラストマーは二種以上を混合して用いられてもよく、この場合、エチレン−プロピレン−ジエン共重合体エラストマーのメルトフローレイトは、上述したポリプロピレン系樹脂の場合と同様の要領で算出されたものをいい、ここでの説明は省略する。
【００２３】
そして、熱可塑性樹脂組成物中におけるエチレン−プロピレン−ジエン共重合体エラストマーの含有量は、少ないと、エチレン−プロピレン−ジエン共重合体エラストマーによる気泡の微細化効果が発現しない一方、多いと、熱可塑性樹脂組成物のゴム弾性が強くなり過ぎて熱可塑性樹脂組成物の伸びが低下して発泡性が低下するので、ポリプロピレン系樹脂１００重量部に対して１０〜１００重量部に限定され、２０〜９８重量部が好ましく、３０〜９６重量部がより好ましい。
【００２４】
更に、エチレン−プロピレン−ジエン共重合体エラストマーのメルトフローレイトとポリプロピレン系樹脂のメルトフローレイトの比（エチレン−プロピレン−ジエン共重合体エラストマーのメルトフローレイト／ポリプロピレン系樹脂のメルトフローレイト）は、大きくても小さくても、ポリプロピレン系樹脂とエチレン−プロピレン−ジエン共重合体エラストマーとの間におけるメルトフローレイト差が大きくなり、押出機内においてポリプロピレン系樹脂とエチレン−プロピレン−ジエン共重合体エラストマーとの混合が不充分となることがあるので、０．５〜１０が好ましく、０．７〜８がより好ましい。
【００２５】
なお、上記エチレン−プロピレン−ジエン共重合体エラストマーは、例えば、三井化学社から商品名「ミラストマー」、三菱化学社から商品名「サーモラン」、ＪＳＲ社から商品名「エクセリンク」、エーイーエス・ジャパン社から商品名「サントプレーン」にて市販されている。
【００２６】
更に、上記熱可塑性樹脂組成物中には、その物性を損なわない範囲内において、気泡核剤、耐候性安定剤、帯電防止剤、酸化防止剤、光安定剤、結晶核剤、顔料；滑り性及びアンチブロッキング性の付与を目的とした界面活性剤；無機充填剤の分散性の向上を目的とした高級脂肪酸、高級脂肪酸エステル又は高級脂肪酸アミドなどの添加剤を添加してもよい。
【００２７】
上記気泡核剤としては、例えば、タルク、炭酸カルシウム、シリカ、珪藻土、アルミナ、酸化チタン、酸化亜鉛、酸化マグネシウム、水酸化アルミニウム、水酸化カルシウム、炭酸カリウム、炭酸カルシウム、硫酸カルシウム、ガラスビースなどの無機化合物、ポリテトラフルオロエチレン、アゾジカルボンアミド、炭酸水素ナトリウムなどの有機化合物などが挙げられ、タルクが好ましい。なお、気泡核剤は、単独で用いられても二種以上が併用されてもよい。
【００２８】
そして、気泡核剤の量は、少ないと、得られるポリプロピレン系樹脂発泡体の気泡数を増加させることが困難となり、得られるポリプロピレン系樹脂発泡体の外観や表面平滑性が低下することがある一方、多いと、押出発泡における気泡の成長時の気泡壁強度が低下する結果、連続気泡化してポリプロピレン系樹脂発泡体の発泡倍率や外観が低下することがあるので、熱可塑性樹脂組成物１００重量部に対して０．０１〜１０重量部が好ましく、０．１〜５重量部がより好ましい。
【００２９】
上述のポリプロピレン系樹脂及びエチレン−プロピレン−ジエン共重合体エラストマーを含有する熱可塑性樹脂組成物を押出機に供給して溶融混練する。なお、押出機としては、単軸押出機、二軸押出機、タンデム型押出機の何れであってよいが、押出条件を調整し易いことから、タンデム型押出機が好ましい。
【００３０】
又、発泡剤は押出機の途中から溶融状態の熱可塑性樹脂組成物中に圧入されて均一に混合される。なお、発泡剤としては、従来から押出発泡に用いられているものであれば、特に限定されず、例えば、水、炭化水素、各種フロン、ジメチルエーテル、塩化メチル、塩化エチル、窒素、二酸化炭素、アルゴンなどが挙げられ、気泡の微細化効果を考慮すると、窒素、二酸化炭素、アルゴンが好ましく、発泡性に優れていることから、二酸化炭素がより好ましい。
【００３１】
押出機内に圧入される発泡剤の量は、ポリプロピレン系樹脂発泡体の発泡倍率に応じて適宜、調整されればよいが、少ないと、得られるポリプロピレン系樹脂発泡体の発泡倍率が低くなり、軽量性及び断熱性が低下することがある一方、多いと、金型内において発泡を生じ、破泡を生じたり、或いは、ポリプロピレン系樹脂発泡体中に大きな空隙が生じることがあるので、熱可塑性樹脂組成物１００重量部に対して２〜１５重量部が好ましく、３〜１２重量部がより好ましく、４〜１０重量部が特に好ましい。
【００３２】
そして、押出機内において発泡剤が混合されて発泡性が付与された熱可塑性樹脂組成物を押出機の先端に取り付けた金型から押出発泡させて所望形態を有するポリプロピレン系樹脂発泡体を得ることができる。なお、金型としては、特に限定されず、例えば、フラット金型、サーキュラ金型、ノズル金型などが挙げられる。
【００３３】
得られたポリプロピレン系樹脂発泡体の平均気泡径は、小さいと、破泡が多くなり、ポリプロピレン系樹脂発泡体の見掛け密度が大きくなることがある一方、大きいと、ポリプロピレン系樹脂発泡体の柔軟性やクッション性が低下することがあるので、０．０１〜０．１５ｍｍが好ましい。
【００３４】
なお、ポリプロピレン系樹脂発泡体の平均気泡径は、ＡＳＴＭ  Ｄ２８４２−６９の試験方法に準拠して測定されたものをいう。具体的には、ポリプロピレン系樹脂発泡体をＭＤ方向（押出方向）及びＴＤ方向（押出方向に直交する方向）に沿って切断し、それぞれの切断面の中央部を走査型電子顕微鏡を用いて２０倍（場合により１００倍）に拡大して撮影する。なお、走査型電子顕微鏡は、例えば、日立製作所から商品名「Ｓ−３０００Ｎ」にて市販されているものを用いることができる。
【００３５】
次に、撮影した画像をＡ４用紙上に印刷し、画像上に長さ６０ｍｍの直線を一本、描く。なお、ＭＤ方向に切断した切断面についてはＭＤ方向に平行に、ＴＤ方向に切断した切断面についてはＴＤ方向に平行に直線を描く。
【００３６】
上記直線上に存在する気泡数から気泡の平均弦長（ｔ）を下記式により算出する。
平均弦長ｔ＝６０／（気泡数×写真の倍率）
【００３７】
なお、直線を描くにあたっては、できるだけ直線が気泡に点接触することなく貫通した状態となるようにする。又、一部の気泡が直線に点接触してしまう場合には、この気泡も気泡数に含め、更に、直線の両端部が気泡を貫通することなく、気泡内に位置した状態となる場合には、直線の両端部が位置している気泡も気泡数に含める。
【００３８】
そして、算出された平均弦長ｔに基づいて次式により気泡径を算出する。
気泡径（ｍｍ）Ｄ＝ｔ／０．６１６  
【００３９】
得られたＭＤ方向の気泡径（ＤMD）とＴＤ方向の気泡径（ＤTD）との相加平均値をポリプロピレン系樹脂の平均気泡径とする。
平均気泡径（ｍｍ）＝（ＤMD＋ＤTD）／２
【００４０】
又、ポリプロピレン系樹脂発泡体の見掛け密度は、小さいと、ポリプロピレン系樹脂発泡体の機械的強度が低下することがある一方、大きいと、ポリプロピレン系樹脂発泡体の断熱性、クッション性又は柔軟性が低下することがあるので、２０〜１００ｋｇ／ｍ3が好ましい。
【００４１】
なお、ポリプロピレン系樹脂発泡体の見掛け密度は、ＪＩＳ  Ｋ６７６７：１９９９「発泡プラスチック及びゴム−見掛け密度の測定」に記載の方法で測定されたものをいう。
【発明の効果】
【００４２】
本発明のポリプロピレン系樹脂発泡体の製造方法は、上述のように、所定のメルトフローレイトを有するポリプロピレン系樹脂に、所定のメルトフローレイトを有するエチレン−プロピレン−ジエン共重合体エラストマーを所定割合にて含有させており、結晶性の低いエチレン−プロピレン−ジエン共重合体エラストマーによって、ポリプロピレン系樹脂における溶融粘度の温度依存性を緩和し、発泡適正温度領域を広げて発泡性の改善を図っており、微細な気泡を有し、発泡倍率が高くクッション性、断熱性及び柔軟性に優れ且つ表面にムラや皺が少なくて外観に優れたポリプロピレン系樹脂発泡体を安定的に連続して効率良く製造することができる。
【００４３】
そして、エチレン−プロピレン−ジエン共重合体エラストマーが動的架橋されたものである場合には、ハードセグメントであるポリオレフィン系樹脂のマトリックス中に、ソフトセグメントであるエチレン−プロピレン−ジエン共重合体ゴム（ＥＰＤＭ）が粒子状に良好に微分散しており、ゴム的性質に優れていると共に、ポリプロピレン系樹脂中に良好に分散させることができ、よって、熱可塑性樹脂組成物の発泡性をより向上させて、更に高強度にして低圧縮永久歪みを有するポリプロピレン系樹脂発泡体を得ることができる。
【００４４】
又、  エチレン−プロピレン−ジエン共重合体エラストマーのメルトフローレイトとポリプロピレン系樹脂のメルトフローレイトの比（エチレン−プロピレン−ジエン共重合体エラストマーのメルトフローレイト／ポリプロピレン系樹脂のメルトフローレイト）が０．５〜１０である場合には、ポリプロピレン系樹脂とエチレン−プロピレン−ジエン共重合体エラストマーとをより均一に分散混合させることができ、よって、熱可塑性樹脂組成物の発泡性をより向上させて、更に高強度にして低圧縮永久歪みを有するポリプロピレン系樹脂発泡体を得ることができる。
【発明を実施するための最良の形態】
【００４５】
（実施例１）
口径が５０ｍｍの第一押出機の先端に口径が６５ｍｍの第二押出機を接続してなるタンデム型押出機を用意した。このタンデム型押出機の第一押出機に、ポリプロピレン系樹脂Ａ（プライムポリマー社製  商品名「Ｅ１１０Ｇ」、メルトフローレイト：０．３ｇ／１０分）１００重量部及び動的架橋されたエチレン−プロピレン−ジエン共重合体エラストマーＡ（三井化学社製  商品名「ミラストマーＭ４４００Ｎ」、メルトフローレイト：０．６ｇ／１０分）６７重量部からなる熱可塑性樹脂組成物を供給して溶融混練し、第一押出機の途中から押出機内に発泡剤として液体状態の二酸化炭素１４．５重量部を圧入して、溶融状態の熱可塑性樹脂組成物と二酸化炭素とを均一に混合、混練した上で、熱可塑性樹脂組成物を第二押出機に連続的に供給して溶融混練しつつ発泡に適した樹脂温度に冷却した後、第二押出機の先端に取り付けた口径が１．５ｍｍで且つランド長が７ｍｍのノズル金型から１０ｋｇ／時間の吐出量でストランド状に押出発泡してポリプロピレン系樹脂発泡体を得た。
【００４６】
（実施例２）
動的架橋されたエチレン−プロピレン−ジエン共重合体エラストマーＡを６７重量部の代わりに３３重量部とし、二酸化炭素を１４．５重量部の代わりに１１．６重量部としたこと以外は実施例１と同様にしてポリプロピレン系樹脂発泡体を得た。
【００４７】
（実施例３）
熱可塑性樹脂組成物にタルク３重量部を添加したこと以外は実施例１と同様にしてポリプロピレン系樹脂発泡体を得た。
【００４８】
（実施例４）
ポリプロピレン系樹脂として、ポリプロピレン系樹脂Ａ（プライムポリマー社製  商品名「Ｅ１１０Ｇ」、メルトフローレイト：０．３ｇ／１０分）と高溶融張力ポリプロピレンＢ（サンアロマー社製  商品名「Ｐｒｏ−ｆａｘＰＦ−８１４」、メルトフローレイト：３ｇ／１０分）とが重量比２：１の割合で混合されてなるポリプロピレン系樹脂（メルトフローレイト：０．６４ｇ／１０分）を用い、動的架橋されたエチレン−プロピレン−ジエン共重合体エラストマーＡを６７重量部の代わりに９０重量部としたこと、二酸化炭素の量を１４．５重量部の代わりに１６．５重量部としたこと以外は実施例１と同様にしてポリプロピレン系樹脂発泡体を得た。
【００４９】
（実施例５）
ポリプロピレン系樹脂として、ポリプロピレン系樹脂Ｃ（サンアロマー社製  商品名「ＰＢ１７０Ａ」、メルトフローレイト：０．３５ｇ／１０分）を用いたこと以外は実施例１と同様にしてポリプロピレン系樹脂発泡体を得た。
【００５０】
（実施例６）
二酸化炭素を１４．５重量部の代わりに１０．７重量部としたこと以外は実施例１と同様にしてポリプロピレン系樹脂発泡体を得た。
【００５１】
（比較例１）
エチレン−プロピレン−ジエン共重合体エラストマーとして、動的架橋されたエチレン−プロピレン−ジエン共重合体エラストマーＢ（三菱化学社製  商品名「サーモラン：３９８１Ｎ」、メルトフローレイト：５．５ｇ／１０分）を用い、二酸化炭素を１４．５重量部の代わりに１０．７重量部としたこと以外は実施例１と同様にしてポリプロピレン系樹脂発泡体を得た。
【００５２】
得られたポリプロピレン系樹脂発泡体は、破泡が大量に生じており、平均気泡径を算出することができなかった。
【００５３】
（比較例２）
エチレン−プロピレン−ジエン共重合体エラストマーＡの代わりに、エチレン−プロピレン共重合体エラストマーＣ（エクソンモービル社製  商品名「ビスタマックスＶＭ３０００」、メルトフローレイト：８ｇ／１０分）を用いたこと以外は実施例１と同様にしてポリプロピレン系樹脂発泡体を得た。
【００５４】
得られたポリプロピレン系樹脂発泡体は、破泡が大量に生じており、平均気泡径を算出することができなかった。
【００５５】
（比較例３）
エチレン−プロピレン−ジエン共重合体エラストマーＡの代わりに、エチレン−プロピレン共重合体エラストマーＤ（エクソンモービル社製  商品名「ビスタマックスＶＭ１１００」、メルトフローレイト：３ｇ／１０分）を用いたこと以外は実施例１と同様にしてポリプロピレン系樹脂発泡体を得た。
【００５６】
（比較例４）
エチレン−プロピレン−ジエン共重合体エラストマーＡの代わりに、エチレン−プロピレン共重合体エラストマーＥ（プライムポリマー社製  商品名「プライムＴＰＯ  Ｒ１１０Ｅ」、メルトフローレイト：１．５ｇ／１０分）を用いたこと以外は実施例１と同様にしてポリプロピレン系樹脂発泡体を得た。
【００５７】
（比較例５）
ポリプロピレン系樹脂として、高溶融張力ポリプロピレンＢ（サンアロマー社製  商品名「Ｐｒｏ−ｆａｘＰＦ−８１４」、メルトフローレイト：３ｇ／１０分）を用い、二酸化炭素を１４．５重量部の代わりに６．４重量部としたこと、エチレン−プロピレン−ジエン共重合体エラストマーＡを添加しなかったこと以外は実施例１と同様にしてポリプロピレン系樹脂発泡体を得た。
【００５８】
（比較例６）
動的架橋されたエチレン−プロピレン−ジエン共重合体エラストマーＡを６７重量部の代わりに５重量部とし、二酸化炭素を１４．５重量部の代わりに９．１重量部としたこと以外は実施例１と同様にしてポリプロピレン系樹脂発泡体を得た。
【００５９】
（比較例７）
ポリプロピレン系樹脂として、ポリプロピレン系樹脂Ｄ（サンアロマー社製  商品名「ＰＭ６００Ａ」、メルトフローレイト：７．５ｇ／１０分）を用い、二酸化炭素を１４．５重量部の代わりに１０．７重量部としたこと以外は実施例１と同様にしてポリプロピレン系樹脂発泡体を得た。
【００６０】
得られたポリプロピレン系樹脂発泡体は、破泡が大量に生じており、平均気泡径を算出することができなかった。
【００６１】
（比較例８）
ポリプロピレン系樹脂として、ポリプロピレン系樹脂Ｃ（サンアロマー社製  商品名「ＰＢ１７０Ａ」、メルトフローレイト：０．３５ｇ／１０分）を用い、動的架橋されたエチレン−プロピレン−ジエン共重合体エラストマーＡ６７重量部の代わりに、エチレン−プロピレン共重合体エラストマーＣ（エクソンモービル社製  商品名「ビスタマックスＶＭ３０００」、メルトフローレイト：８ｇ／１０分）１２２重量部を用い、二酸化炭素を１４．５重量部の代わりに１４．２重量部としたこと以外は実施例１と同様にしてポリプロピレン系樹脂発泡体を得た。
【００６２】
得られたポリプロピレン系樹脂発泡体は、破泡が大量に生じており、平均気泡径を算出することができなかった。
【００６３】
得られたポリプロピレン系樹脂発泡体の見掛け密度及び平均気泡径を上述の要領で、ポリプロピレン系樹脂発泡体の収縮を下記の要領で測定し、その結果を表１，２に示した。なお、表１，２の二酸化炭素量の欄において、括弧内の数値は、熱可塑性樹脂組成物１００重量部に対する二酸化炭素の量である。
【００６４】
（収縮）
ポリプロピレン系樹脂発泡体の収縮を目視観察し下記基準に基づいて判断した。
○・・・ポリプロピレン系樹脂発泡体は収縮が少なく且つ表面に生じた収縮皺が３本未
満であった。  
△・・・ポリプロピレン系樹脂発泡体は収縮が少なく且つ表面に生じた収縮皺が３本以
上であった。  
×・・・ポリプロピレン系樹脂発泡体に大きな収縮があった。
【００６５】
【表１】
2008274155.tif 000002
【表２】
2008274155.tif 000003